НИЗКОМОЛЕКУЛЯРНЫЕ ФОСФОРСОДЕРЖАЩИЕ ПОЛИАКРИЛОВЫЕ КИСЛОТЫ И ИХ ПРИМЕНЕНИЕ В КАЧЕСТВЕ ДИСПЕРГАТОРОВ

1. Водный раствор полимеров акриловой кислоты со среднемассовой молекулярной массой от 1000 до 20000 г/моль и с общим содержанием органически и при необходимости неорганически связанного фосфора, причем
(a) первая часть фосфора находится в виде связанных в полимерных цепях фосфинатных групп,
(b) вторая часть фосфора находится в виде фосфинатных и/или фосфонатных групп, присоединенных к концам полимерных цепей,
(c) при необходимости третья часть фосфора находится в виде растворенных неорганических солей фосфора,
отличающийся тем, что по меньшей мере 76% общего содержания фосфора находится в виде связанных в полимерных цепях фосфинатных групп, причем отношение связанного в полимерных цепях фосфора к присоединенному к концам полимерных цепей фосфору составляет по меньшей мере 4:1.
2. Водный раствор по п.1, отличающийся тем, что в виде присоединенных к концам полимерных цепей фосфинатных и/или фосфонатных групп находится максимум 15% фосфора.
3. Водный раствор по п.1, отличающийся тем, что среднемассовая молекулярная масса полимеров акриловой кислоты составляет от 1500 до 8000 г/моль.
4. Водный раствор по п.1, отличающийся тем, что среднемассовая молекулярная масса полимеров акриловой кислоты составляет от 3500 до 6500 г/моль.
w
n
5. Водный раствор по п.1, отличающийся тем, что показатель полидисперсности M/M полимеров акриловой кислоты составляет ≤2,5.
6. Водный раствор по одному из пп.1-5, отличающийся тем, что полимеры акриловой кислоты являются гомополимерами акриловой кислоты.
7. Водный раствор по одному из пп.1-5, отличающийся тем, что полимеры акриловой кислоты являются сополимерами акриловой кислоты, содержащими до 30 мас.%, в пересчете на все этиленненасыщенные мономеры, этиленненасыщенных сомономеров, выбранных из группы, включающей метакриловую кислоту, малеиновую кислоту (малеиновый ангидрид), винилсульфокислоту, аллилсульфокислоту и 2-акриламидо-2-метилпропансульфокислоту.
8. Полимеры акриловой кислоты, которые могут быть получены из водного раствора по одному из пп.1-7.
9. Способ получения водного раствора полимеров акриловой кислоты по одному из пп.1-7 путем полимеризации акриловой кислоты в режиме питания с использованием персульфата в качестве инициатора в присутствии гипофосфита в воде в качестве растворителя, в соответствии с которым загружают воду и при необходимости один или несколько этиленненасыщенных сомономеров, и непрерывно подают акриловую кислоту в кислотной не нейтрализованной форме, при необходимости один или несколько этиленненасыщенных сомономеров, водный раствор персульфата и водный раствор гипофосфита, причем содержание сомономеров в пересчете на общее содержание мономеров не превышает 30 мас.%.
10. Способ по п.9, отличающийся тем, что по завершении подачи акриловой кислоты к водному раствору добавляют основание.
11. Способ по п.9, отличающийся тем, что полимеризацию осуществляют в атмосфере инертного газа.
12. Способ по одному из пп.9-11, отличающийся тем, что по завершении полимеризации проводят стадию окисления.
13. Применение водного раствора полимеров акриловой кислоты по одному из пп.1-7 и полимеров акриловой кислоты по п.8 в качестве диспергаторов в водных дисперсиях твердого вещества.
3
2
2
2
3
14. Применение по п.13 в водных дисперсиях CaCO, каолина, талька, TiO, ZnO, ZrO, AlO или MgO.